(57)【特許請求の範囲】
【請求項１】
下記の（イ）成分５〜１００質量部と（ロ）成分０〜９５質量部を含有してなり、該（イ）成分と該（ロ）成分の合計が１００質量部である熱可塑性樹脂組成物からなり、該熱可塑性樹脂組成物又は他の熱可塑性樹脂からなる部品と接触することを特徴とする接触用部品：
（イ）芳香族ビニル化合物が９０質量％以上の重合体ブロックＡ１〜４０質量％、
１，２−ビニル結合含量が２５〜７０％のブタジエンと芳香族ビニル化合物の重合体であって芳香族ビニル化合物／ブタジエンの比率が１〜４０／９９〜６０質量％である重合体ブロックＢ３０〜８０質量％、及び
１，２−ビニル結合含量が２５％未満のブタジエンの重合体ブロックＣ１０〜５０質量％を
それぞれ１個以上有するブロック共重合体（Ｉ）のオレフィン性不飽和結合の８０％以上を水素添加してなる水素添加ゴム質重合体（II）の存在下に、
芳香族ビニル化合物、または、芳香族ビニル化合物及び該芳香族ビニル化合物と共重合可能なシアン化ビニル化合物、（メタ）アクリル酸エステル、マレイミド化合物から選ばれる他のビニル系単量体からなる単量体（ａ）をグラフト重合してなるゴム強化スチレン系樹脂、
（ロ）１種または２種以上のビニル系単量体（ｂ）を重合してなるビニル系重合体。
【請求項２】
単量体（ａ）がスチレン／アクリロニトリルが６０〜９０／１０〜４０質量比、スチレン／メタクリル酸メチルが１０〜９０／１０〜９０質量比、スチレン／フェニルマレイミドが５０〜９５／５〜５０質量比である請求項１記載の接触用部品。
【請求項３】
更に、ポリブタジエン系ゴム系スチレン系樹脂（リ）を配合してなり、（イ）成分の水素添加ゴム質重合体（II）／（リ）成分のブタジエン系ゴム質重合体の比率が４０〜９０／６０〜１０質量％であることを特徴とする請求項１又は２記載の接触用部品。
【請求項４】
更に、（ハ）オレフィン系樹脂、（ニ）低分子量酸化ポリエチレン、（ホ）超高分子量ポリエチレン、（ヘ）ポリテトラフルオロエチレン系樹脂、（ト）シリコーンオイルから選ばれた少なくとも１種を請求項１〜３のいずれかに記載の熱可塑性樹脂組成物１００質量部に対して０．１〜３０質量部配合してなることを特徴とする接触用部品。
【請求項５】
（ハ）オレフィン系樹脂とともに、（チ）（水素添加）スチレン−ブタジエンブロック共重合体を熱可塑性樹脂組成物１００質量部に対して５〜１００質量部配合してなることを特徴とする請求項４記載の接触用部品。
【請求項６】
自動車内装部品、スイッチ部品、事務機器用部品、デスク用ロック部品、住宅用内装部品、又は室内扉の開閉ダンパー部品に使用される請求項１〜５のいずれに記載の接触用部品。
【請求項７】
自動車内装部品が自動車用ベンチレーター、自動車用エアコンの板状羽根、バルブシャッター、ルーバー、スイッチ部品、又はカーナビゲーション用外装部品である請求項６記載の接触用部品。
【発明の詳細な説明】
【技術分野】
【０００１】
本発明は接触用部品に関し、更に詳しくは、他の部品と接触し、擦れ合うことにより発生する軋み音を大幅に低減させた熱可塑性樹脂組成物製接触用部品に関する。
【０００２】
ＡＢＳ樹脂は、その優れた機械的性質、耐熱性、成形性等により自動車内装部品等接触用部品の製造に広範囲に使用されている。
【０００３】
しかし、自動車走行時の振動に伴い、ＡＢＳ樹脂製自動車内装部品同士や該部品とクロロプレンゴム、ポリウレタン、天然ゴム、ポリエステルまたはポリエチレン製の内張りシート、フォームなどの接触して擦れ合うような場合において、軋み音（擦れ音）を発生することがある。また、例えばＡＢＳ樹脂製のベンチレーターには、風量を調整するためにクロロプレンゴム製フォーム等をシール材として使用したバルブシャッターが内部に装着されており、風量調整のためにバルブシャッターを回転させるとシール材とベンチレーターのケースとが互いに擦れ合う。このようにＡＢＳ樹脂製自動車内装部品が機能上他の部品と擦れ合う使用状況下でも軋み音が発生する場合がある。
【０００４】
また、ＡＢＳ樹脂、ＡＳＡ樹脂は非晶性プラスチックであるため、結晶性プラスチックであるポリエチレン、ポリプロピレン、ポリアセタールなどの樹脂と比較すると摩擦係数が高く、自動車内のエアコン吹き出し口やカーステレオのボタン等のように、他樹脂からなる部品と嵌合する場合に、スティックスリップ現象（非特許文献１）が発生し、異音（軋み音）が発生することもよく知られている。これらの軋み音は乗車時の快適性、静粛性を損ねる大きな原因となっており、軋み音の低減が強くの望まれていた。
【０００５】
そこで、これらの軋み音を防止するため、部品表面にテフロン（登録商標）コーテイングを施す方法、テフロン（登録商標）テープを装着する方法、シリコーンオイルを塗布する方法などが行われてきたが、装着、塗布といった工程は非常に煩雑で手間がかかるばかりでなく、高温下に置かれた場合は効果が持続しないという問題があった。
【０００６】
また、自動車内装部品に用いられる材料自体を改質する方法として、例えば、ポリカーボネート樹脂およびＡＢＳ樹脂からなる樹脂に有機ケイ素化合物を配合する技術（特許文献１）が、またＡＢＳ樹脂に難燃剤、難燃助剤およびシリコーンオイルを配合する技術( 特許文献２) が、またＡＢＳ樹脂、ＭＢＳ樹脂およびＨＩＰＳ( ハイインパクトポリスチレン) 樹脂にシリコーンオイルを配合する技術（特許文献３）が、またＡＢＳ樹脂にアルカンスルホネート系界面活性剤を配合する技術( 特許文献４) が、さらにＡＢＳ樹脂にエポキシ基、カルボキシル基および酸無水物基から選ばれる少なくとも1 種の反応基を有する変性ポリオルガノシロキサンを配合し、撥水性を高め浴室内やトイレ内の水廻り部品に使用する技術( 特許文献５) が開示されている。
【０００７】
しかしながら、これらの方法による軋み音の低減効果は十分とはいえず、成形直後にはある程度の軋み音防止効果を示しても効果の持続性に乏しく、特に、高温下に長時間置かれた場合にはその効果が低下するという問題があった。
【先行技術文献】
【特許文献】
【０００８】
【特許文献１】特公昭６３−５６２６７号公報
【特許文献２】特許第２７９８３９６号公報
【特許文献３】特許第２６８８６１９号公報
【特許文献４】特許第２６５９４６７号公報
【特許文献５】特開平１０−３１６８３３号公報
【非特許文献】
【０００９】
【非特許文献１】表面科学Vol.24,No.6, P328-333,2003.
【発明の概要】
【発明が解決しようとする課題】
【００１０】
本発明は、かかる実情に鑑み、部品が擦れ合うときに発生する軋み音が著しく低減
され、かつ高温下に長時間置かれた場合においても軋み音低減効果が低下せず維持され、さらには耐衝撃性及び成形品表面外観性に優れた熱可塑性樹脂組成物からなる接触用部品の提供を目的とする。
【課題を解決するための手段】
【００１１】
本発明者らは、上記課題を解決すべく鋭意検討を行った結果、特定のゴム強化スチレン系樹脂、または、該ゴム強化スチレン系樹脂にビニル系重合体等を特定量配合することにより、軋み音の発生が著しく低減され、かつ高温下に長時間置かれた場合においても軋み音低減効果が低下せずに維持されることを見出し、本発明の完成に至った。
【００１２】
すなわち、本発明によれば、下記の接触用部品が提供される。
１．下記の（イ）成分５〜１００質量部と（ロ）成分０〜９５質量部を含有してなり、該（イ）成分と該（ロ）成分の合計が１００質量部である熱可塑性樹脂組成物からなり、該熱可塑性樹脂組成物又は他の熱可塑性樹脂からなる部品と接触することを特徴とする接触用部品：
（イ）芳香族ビニル化合物が９０質量％以上の重合体ブロックＡ１〜４０質量％、
１，２−ビニル結合含量が２５〜７０％のブタジエンと芳香族ビニル化合物の重合体であって芳香族ビニル化合物／ブタジエンの比率が１〜４０／９９〜６０質量％である重合体ブロックＢ３０〜８０質量％、及び
１，２−ビニル結合含量が２５％未満のブタジエンの重合体ブロックＣ１０〜５０質量％を
それぞれ１個以上有するブロック共重合体（Ｉ）のオレフィン性不飽和結合の８０％以上を水素添加してなる水素添加ゴム質重合体（II）の存在下に、
芳香族ビニル化合物、または、芳香族ビニル化合物及び該芳香族ビニル化合物と共重合可能なシアン化ビニル化合物、（メタ）アクリル酸エステル、マレイミド化合物から選ばれる他のビニル系単量体からなる単量体（ａ）をグラフト重合してなるゴム強化スチレン系樹脂、
（ロ）１種または２種以上のビニル系単量体（ｂ）を重合してなるビニル系重合体。
２．単量体（ａ）がスチレン／アクリロニトリルが６０〜９０／１０〜４０質量比、スチレン／メタクリル酸メチルが１０〜９０／１０〜９０質量比、スチレン／フェニルマレイミドが５０〜９５／５〜５０質量比である上記１記載の接触用部品。
３．更に、ポリブタジエン系ゴム系スチレン系樹脂（リ）を配合してなり、（イ）成分の水素添加ゴム質重合体（II）／（リ）成分のブタジエン系ゴム質重合体の比率が４０〜９０／６０〜１０質量％であることを特徴とする上記１又は２記載の接触用部品。
４．更に、（ハ）オレフィン系樹脂、（ニ）低分子量酸化ポリエチレン、（ホ）超高分子量ポリエチレン、（ヘ）ポリテトラフルオロエチレン系樹脂、（ト）シリコーンオイルから選ばれた少なくとも１種を上記１〜３のいずれかに記載の熱可塑性樹脂組成物１００質量部に対して０．１〜３０質量部配合してなることを特徴とする接触用部品。
５．（ハ）オレフィン系樹脂とともに、（チ）（水素添加）スチレン−ブタジエンブロック共重合体を熱可塑性樹脂組成物１００質量部に対して５〜１００質量部配合してなることを特徴とする上記４記載の接触用部品。
６．自動車内装部品、スイッチ部品、事務機器用部品、デスク用ロック部品、住宅用内装部品、又は室内扉の開閉ダンパー部品に使用される上記１〜５のいずれかに記載の接触用部品。
７．自動車内装部品が自動車用ベンチレーター、自動車用エアコンの板状羽根、バルブシャッター、ルーバー、スイッチ部品、又はカーナビゲーション用外装部品である上記６記載の接触用部品。
【発明の効果】
【００１３】
本発明によれば、（イ）成分、または（イ）成分と（ロ）成分からなる熱可塑性樹脂組成物、及び、更に必要に応じ（ハ）〜（ト）及び（チ）成分を配合してなる熱可塑性樹脂組成物からなる、耐衝撃性及び成形品表面外観性に優れ、部品が擦れ合うときに発生する軋み音が著しく低減され、かつ高温下に長時間置かれた場合においても軋み音低減効果が低下しない接触用部品が得られる。
【図面の簡単な説明】
【００１４】
【図１】図１は軋み音の発生を調べる方法を示す概略図である。
【発明を実施するための形態】
【００１５】
以下、本発明を詳細に説明する。
尚、本明細書において、「 （共）重合」 とは、単独重合および共重合を意味し、「 （メタ）アクリル」 とは、アクリル及び／またはメタクリルを意味する。
【００１６】
本発明の（イ）成分は、芳香族ビニル化合物が９０質量％以上の重合体ブロックＡ、１，２−ビニル結合含量が２５〜７０％のブタジエンと芳香族ビニル化合物の重合体ブロックＢ、及び１，２−ビニル結合含量が２５％未満のブタジエンの重合体ブロックＣをそれぞれ１個以上有するブロック共重合体（Ｉ）のオレフィン性不飽和結合の８０％以上を水素添加してなる水素添加ゴム質重合体（II）の存在下に、芳香族ビニル化合物、または、芳香族ビニル化合物及び該芳香族ビニル化合物と共重合可能な他のビニル単量体からなる単量体（ａ）をグラフト重合してなるゴム強化スチレン系樹脂である。
【００１７】
上記ブロック共重合体（Ｉ）成分で使用される芳香族ビニル化合物としては、例えばスチレン、パラメチルスチレン、α−メチルスチレン、ビニルトルエン、ｐ−ｔｅｒｔ−ブチルスチレン等が挙げられ、これらは単独であるいは２種以上を組み合わせて使用することができる。特に好ましくはスチレンである。
【００１８】
重合体ブロックＡは、上記芳香族ビニル化合物を９０質量％以上を含む重合体または芳香族ビニル化合物を９０質量％以上含むブタジエンとの共重合体である。
水素添加前のブロック共重合体（Ｉ）中の重合体ブロックＡの含量は１〜４０質量％が好ましく、更に好ましくは３〜３５質量％である。１質量％未満では成形品の表面外観性が劣る傾向があり、一方、４０質量％を超えると耐衝撃性が低下する傾向にある。さらに重合体ブロックＡの数平均分子量は、耐衝撃性から好ましくは５，０００から７０，０００である。また、重合体ブロックＡの芳香族ビニル化合物の含量が９０質量％未満では耐衝撃性が低下する。
【００１９】
重合体ブロックＢは、ブタジエンと芳香族ビニル化合物のランダム共重合体である。水素添加前のブロック共重合体（Ｉ）中の重合体ブロックＢの含量は３０〜８０質量％が好ましく、更に好ましくは３５〜７０質量％である。３０質量％未満及び８０質量％を超えた範囲では樹脂の機械的強度が低下する傾向にある。
重合体ブロックＢのブタジエン／芳香族ビニル化合物の比率は、９９〜６０／１〜４０質量％が好ましく、更に好ましくは９８／２〜６５／３５質量％、特に好ましくは９６／４〜７０／３０質量％である。ここで、芳香族ビニル化合物が１重量％未満では、樹脂の光沢が発現し難くなり好ましくなく、一方、４０質量％を超えると耐衝撃性が低下する傾向にある。
【００２０】
重合体ブロックＢの水素添加前のポリブタジエンの１，２−ビニル結合含量は２５〜７０％、好ましくは３０〜６０％であり、該１，２−ビニル結合含量が２５％未満では水素添加されたときにポリエチレン連鎖が生成し、ゴム的性質が失われ耐衝撃性が低下する。また７０％を超えると水素添加後のガラス転移温度が高くなり耐衝撃性及び軋み音低減性が低下する。重合体ブロックＢは、耐衝撃性から数平均分子量で３０，０００〜３００，０００である。
【００２１】
重合体ブロックＣはポリブタジエンであり、水素添加前のブロック共重合体（Ｉ）中の重合体ブロックＣの含量は１０〜５０質量％が好ましく、更に好ましくは１５〜４５質量％である。１０質量％未満では軋み音性が劣る傾向にあり、５０質量％を超えると耐衝撃性が低下する傾向にある。重合体ブロックＣの水素添加前のポリブタジエンの１，２−ビニル結合含量は２５％未満、好ましくは３〜２０％である。該１，２−結合含量が２５％を超えると軋み音低減性が劣る傾向にある。また、１，２−ビニル結合が３％未満のポリブタジエンは製造上困難となる傾向にある。
重合体ブロックＣは、耐衝撃性の面から、好ましい数平均分子量は、１０，０００〜３００，０００である。
【００２２】
ブロック共重合体（Ｉ）は、重合体ブロックＡ，ＢおよびＣをそれぞれ１個以上有するブロック共重合体、あるいは該ブロック共重合体単位がカップリング剤残基を介して重合体ブロックＡ、ＢおよびＣのうち少なくとも１個の重合体ブロックからなる重合体単位と結合したブロック共重合体である。
また、ブロック共重合体（Ｉ）の重合体分子鎖は、直鎖状、分岐状のいずれでもよい。ブロック共重合体（Ｉ）の数平均分子量は、通常４万〜７０万であり、４万未満では耐衝撃性が低下する傾向にあり、７０万を超えると成形性が劣る傾向にある。
【００２３】
ブロック共重合体（Ｉ）は、無水マレイン酸、無水イタコン酸、無水フマル酸などのα，β−不飽和カルボン酸の酸無水物で酸変性するか、あるいはグリシジル（メタ）アクリレート、アリルグリシジルエーテル、ビニルグリシジルエーテルなどのエポキシ基を有する不飽和化合物で変性して用いてもよい。この場合、ポリアミド樹脂、ポリエステル樹脂、ポリカーボネート樹脂、ＰＰＳ樹脂などの他樹脂とブレンドしたときの相溶性を改良することができ、性能が向上する場合がある。
【００２４】
ブロック共重合体（Ｉ）の分子量分布（Ｍｗ／Ｍｎ）は、軋み音性、耐衝撃性および成形品表面外観性のバランスから１０以下であることが好ましい。
【００２５】
ブロック共重合体（Ｉ）は、例えば、有機リチウム開始剤を用い、炭化水素溶媒中でアニオンリビング重合を行うことにより得られる。また、分岐状重合体は、３官能以上のカップリング剤を前記重合終了時に必要量添加してカップリング反応を行うことにより得られる。
【００２６】
１，２−、３，４−結合などのビニル結合含量のコントロールするためには、エーテテル、３級アミン化合物、ナトリウム、カリウムなどのアルカリ金属のアルコキシド、フェノキシド、スルホン酸塩が用いられる。
また、有機リチウム開始剤としては、ｎ−ブチルリチウム、ｓｅｃ−ブチルリチウム、ｔｅｒｔ−ブチルリチウムなどが用いられる、炭化水素溶媒としては、ヘキサン、ヘプタン、メチルシクロペンタン、シクロへキサン、ベンゼン、トルエン、キシレン、２−メチルブテン−１、２−メチルブテン−２などが用いられる。これらは単独でまたは２種以上を組み合わせて用いられる。
【００２７】
重合はバッチ方式でも連続方式でもよく、重合温度は通常０〜１２０℃、好ましくは２０〜１００℃の範囲であり、重合温度は１０分から３時間の範囲で行われる。カップリング剤は３官能以上のカップリング剤であり、その例としてはテトラクロロ珪素、ブチルトリクロロ珪素、テトラクロロスズ、ブチルトリクロロスズ、テトラクロロゲルマニウム、ビス（トリクロロシリル）エタン、ジビニルベンゼン、アジピン酸ジエステル、エポキシ化液状ポリブタジエン、エポキシ化大豆油、エポキシ化亜麻仁油、トリレンジイソシアネート、ジフェニルメタンジイソシアネート、１，２，４−ベンゼントリイソシアネートなどが挙げられる。これらは単独でまたは２種以上を組み合わせて用いられる。
【００２８】
このようにして重合されたブロック共重合体（Ｉ）を水素添加することにより、水素添加ゴム質重合体（II）が得られる。水素添加ゴム質重合体（II）は、オレフィン性不飽和結合が少なくとも８０％以上、好ましくは９０％以上水素添加されていることが必要であり、８０％未満では軋み音低減性が劣る。
水素添加反応は、上記ブロック共重合体（Ｉ）を炭化水素溶媒中に溶解し、２０〜１５０℃、１〜１００ｋｇ／ｃｍ2 の加圧水素下で水素化触媒の存在下に行われる。
【００２９】
水素化触媒としては、パラジウム、ルテニウム、ロジウム、白金などの貴金属をシリカ、カーボン、ケイソウ土などに担持した触媒、ロジウム、ルテニウム、白金などの錯体触媒、コバルト、ニッケルなどの有機カルボン酸と有機アルミニウムまたは有機リチウムからなる触媒、ジシクロペンタジエニルチタンジクロリド、ジシクロジエニルジフェニルチタン、ジシクロペンタジエニルチタンジベンジルなどのチタン化合物とリチウム、アルミニウム、マグネシウムよりなる有機金属化合物などが用いられる。これらは単独でまたは２種以上を組み合わせて用いられる。
【００３０】
本発明のゴム強化スチレン系樹脂（イ）は、上記水素添加ゴム質重合体（II）の存在下に、芳香族ビニル化合物、または、芳香族ビニル化合物および該芳香族ビニル化合物と共重合可能な他のビニル単量体からなる単量体（ａ）をグラフト重合して得られる。
ここで使用される芳香族ビニル化合物としては、スチレン、α−メチルスチレン、ｏ−メチルスチレン、ｐ−メチルスチレン、ビニルトルエン、β−メチルスチレン、エチルスチレン、ｐ−ｔｅｒｔ−ブチルスチレン、ビニルキシレン、ビニルナフタレン、モノクロロスチレン、ジクロロスチレン、モノブロモスチレン、ジブロモスチレン、フルオロスチレン等が挙げられる。これらは単独でまたは２種以上を組み合わせて使用することができる。これらのうちスチレン及びα−メチルスチレンが好ましい。
【００３１】
芳香族ビニル化合物と共重合可能な他のビニル単量体としては、シアン化ビニル化合物、（メタ) アクリル酸エステル、マレイミド化合物、及びカルボキシル基、酸無水物基、ヒドロキシル基、アミノ基、アミド基、エポキシ基、オキサゾリン基等の官能基を１種以上有する官能基含有不飽和化合物等があり、これらは単独でまたは２種以上を組み合わせて使用することができる。
【００３２】
シアン化ビニル化合物としては、アクリロニトリル、メタクリロニトリル等が挙げられる。これらは、単独でまたは２種以上を組み合わせて使用することができる。これらのうち、アクリロニトリルが好ましい。
【００３３】
（メタ) アクリル酸エステルとしては、アクリル酸メチル、アクリル酸エチル、アクリル酸プロピル、アクリル酸ブチル、アクリル酸アミル、アクリル酸ヘキシル、アクリル酸オクチル、アクリル酸２−エチルヘキシル、アクリル酸シクロヘキシル、アクリル酸フェニル、アクリル酸ベンジル等のアクリル酸エステル；メタクリル酸メチル、メタクリル酸エチル、メタクリル酸プロピル、メタクリル酸ブチル、メタクリル酸アミル、メタクリル酸ヘキシル、メタクリル酸オクチル、メタクリル酸２−エチルヘキシル、メタクリル酸ドデシル、メタクリル酸シクロヘキシル、メタクリル酸フェニル、メタクリル酸ベンジル等のメタクリル酸エステル等が挙げられる。これらは単独でまたは２種以上を組み合わせて使用することができる。これらのうち、メタクリル酸メチル及びアクリル酸ブチルが好ましい。
【００３４】
マレイミド化合物としては、マレイミド、Ｎ−メチルマレイミド、Ｎ−ブチルマレイミド、Ｎ−シクロヘキシルマレイミド、Ｎ−フェニルマレイミド等が挙げられる。これらは単独でまたは２種以上を組み合わせて使用することができる。これらのうち、Ｎ−シクロヘキシルマレイミド及びＮ−フェニルマレイミドが好ましい。
尚、このマレイミド化合物からなる単量体を重合体に導入する方法としては、予め、無水マレイン酸を共重合させ、その後、イミド化する方法も好ましく使用される。
【００３５】
カルボキシル基含有不飽和化合物としては、アクリル酸、メタクリル酸、エタクリル酸、マレイン酸、フマル酸、イタコン酸、クロトン酸、桂皮酸等が挙げられ、これらは単独でまたは２種以上を組み合わせて使用することができる。これらのうちアクリル酸及びメタクリル酸が好ましい。
【００３６】
酸無水物基含有不飽和化合物としては、無水マレイン酸、無水イタコン酸、無水シトラコン酸等が挙げられ、これらは単独でまたは２種以上を組み合わせて使用することができる。これらのうち無水マレイン酸が好ましい。
【００３７】
ヒドロキシル基含有不飽和化合物としては、ヒドロキシスチレン、３−ヒドロキシ−１−プロペン、４−ヒドロキシ−１−ブテン、シス−４−ヒドロキシ−２−ブテン、トランス−４−ヒドロキシ−２−ブテン、３−ヒドロキシ−２−メチル−１−プロペン、アクリル酸２−ヒドロキシエチル、メタクリル酸２−ヒドロキシエチル、Ｎ−（４−ヒドロキシフェニル）マレイミド等が挙げられ、これらは単独でまたは２種以上を組み合わせて使用することができる。これらのうちメタクル酸２−ヒドロキシエチル及びアクリル酸２−ヒドロキシエチルが好ましい。
【００３８】
アミノ基含有不飽和化合物としては、アクリル酸アミノエチル、アクリル酸プロピルアミノエチル、アクリル酸ジメチルアミノメチル、アクリル酸ジエチルアミノメチル、アクリル酸２−ジメチルアミノエチル、メタクリル酸アミノエチル、メタクリル酸プロピルアミノエチル、メタクリル酸ジメチルアミノメチル、メタクリル酸ジエチルアミノメチル、メタクリル酸２−ジメチルアミノエチル、メタクリル酸フェニルアミノエチル、ｐ−アミノスチレン、Ｎ−ビニルジエチルアミン、Ｎ−アセチルビニルアミン、アクリルアミン、メタクリルアミン、Ｎ−メチルアクリルアミン等が挙げられ、これらは単独でまたは２種以上を組み合わせて使用することができる。
【００３９】
アミド基含有不飽和化合物としては、アクリルアミド、Ｎ−メチルアクリルアミド、メタクリルアミド、Ｎ−メチルメタクリルアミド等が挙げられる。これらは単独であるいは２種以上を組み合わせて使用することができる。これらのなかで、好ましいものはアクリルアミドである。
【００４０】
エポキシ基含有不飽和化合物としては、グリシジルアクリレート、グリシジルメタクリレート、アリルグリシジルエーテル等が挙げられ、これらは単独であるいは２種以上を組み合わせて使用することができる。これらの中で好ましいものは、グリシジルメタクリレートである。
【００４１】
オキサゾリン基含有不飽和化合物としては、ビニルオキサゾリン等が挙げられ、これらは単独であるいは２種以上を組み合わせて使用することができる。
【００４２】
上記単量体（ａ）は、上記芳香族ビニル化合物、または、該芳香族ビニル化合物及び芳香族ビニル化合物と上記共重合可能な他のビニル単量体の組み合わせで使用されるが、好ましいものは芳香族ビニル化合物及び該芳香族ビニル化合物と共重合可能な他のビニル単量体との組み合わせである。ここで更に好ましい組み合わせは、芳香族ビニル化合物／シアン化ビニル化合物、芳香族ビニル化合物／（メタ) アクリル酸エステル、芳香族ビニル化合物／シアン化ビニル化合物／（メタ) アクリル酸エステル、芳香族ビニル化合物／マレイミド化合物であり、特に好ましくはスチレン／アクリロニトリル（６０〜９０／１０〜４０; 質量比）、スチレン／メタクリル酸メチル（１０〜９０／１０〜９０；質量比）、スチレン／フェニルマレイミド（５０〜９５／５〜５０；質量比）である。
【００４３】
また、上記した好ましい単量体の組み合わせに対して官能基含有不飽和化合物を組み合わせる場合、単量体全量１００質量％に対して、通常０〜３０質量％、好ましくは０〜２０質量％、更に好ましくは０〜１５質量％である。
【００４４】
本発明の（イ）成分は、前記水素添加ゴム質重合体（II）の存在下に前記単量体（ａ）をグラフト重合して得られるゴム強化スチレン系樹脂であるが、ここで、通常は、単量体成分（ａ）の（共）重合体が水素添加ゴム質重合体（II）成分にグラフトしているグラフト共重合体と、水素添加ゴム質重合体（II）成分にグラフトしていない（ａ）成分の（共）重合体が含まれる。ただし、このグラフト共重合体に、（ａ）成分の（共）重合体がグラフトしていない水素添加ゴム質重合体（II）成分が含まれていてもよい。
【００４５】
本発明の（イ）成分であるゴム強化スチレン系樹脂は、公知の重合法である溶液重合、塊状重合、懸濁重合、乳化重合及びこれらを組み合わせた重合法で製造することができる。
また、上記重合法で使用される副原料、重合条件、重合方法、また、重合後の重合体の回収方法等は公知のものが全て使用される。
上記重合法の中で、生産性から溶液重合、塊状重合、塊状／懸濁重合が好ましい。
【００４６】
上記の製造法で得られたゴム強化スチレン系樹脂（イ）のメチルエチルケトン可溶分の固有粘度〔η〕（３０℃測定）は、好ましくは０．２ｄｌ／ｇ以上、更に好ましくは０．２２〜１．５ｄｌ／ｇ、特に好ましくは０．２４〜１．２ｄｌ／ｇである。
また、ゴム強化スチレン系樹脂（イ）に分散した水素添加ゴム質重合体（II）の分散粒子径は、数平均粒子径で５０〜１，０００ｎｍの範囲が好ましく、更に好ましくは１００〜７００ｎｍの範囲である。
更に、本発明のゴム強化スチレン系樹脂（イ）のグラフト率は、好ましくは２０〜９０質量％、更に好ましくは２５〜８５質量％、特に好ましくは３０〜８０質量％のものである。グラフト率が２０質量％未満の場合、射出成形品のウエルド強度が低くなりまたウエルド部の外観が目立ち易くなり好ましくない。一方、グラフト率が９０質量％を超えると耐衝撃性と成形加工性にバランスが劣る傾向にある。
【００４７】
上記グラフト率は、下記式により求めることができる。
グラフト率（質量％）＝〔（Ｓ−Ｔ）／Ｔ〕×１００
【００４８】
上記式中、Ｓはゴム強化スチレン系樹脂（イ）１グラムをアセトン２０ｍｌに投入し、２５℃の温度条件で、振とう機により２時間振とうした後、２５℃に温度条件下で、遠心分離機（回転数；２３，０００ｒｐｍ）で６０分間遠心分離し、不溶分と可溶分とを分離して得られる不溶分の質量（グラム）であり、Ｔはゴム強化スチレン系樹脂（イ）１グラムに含まれる水素添加ゴム質重合体（II）の質量（グラム）である。この水素添加ゴム質重合体（II）の質量は、重合処方及び重合転化率から算出する方法または赤外線吸収スペクトル（ＩＲ）による方法等で得ることができる。
【００４９】
上記ゴム強化スチレン系樹脂（イ）における水素添加ゴム質重合体（II）の含有量は、目的に応じて任意に選ぶことができるが、耐衝撃性、軋み音低減性及び成形品表面外観性のバランスから、好ましくは５〜７０質量％、更に好ましくは１０〜６５質量％である。水素添加ゴム質重合体（II）が５質量％未満では耐衝撃性及び軋み音低減性が劣る傾向にあり、７０質量％を超えると成形品表面外観性が劣る傾向にある。
【００５０】
また、本発明の水素添加ゴム質重合体（II）と併用して、他の水素添加ブロック共重合体（III)を水素添加ゴム質重合体（II）と水素添加ブロック共重合体（III)の合計１００質量％中０〜５０質量％の範囲で使用することで、軋み音低減性、耐衝撃性及び成形品表面外観性のバランスを向上できる場合がある。
【００５１】
水素添加ブロック共重合体（III)は、芳香族ビニル化合物から主としてなる重合体ブロック(III−１）及び共役ジエン系化合物から主としてなる重合体ブロック(III−２）を有するブロック共重合体の水素化物からなる群より選ばれた少なくとも１種の重合体であり、本発明の（イ）成分及び（ロ）成分の相溶性を更に高め、軋み音低減性、耐衝撃性及び成形品表面外観性を向上させることを主な目的として使用される。
【００５２】
本発明の（III)成分のうち(III−１）成分で使用される芳香族ビニル化合物としては、スチレン、α−メチルスチレン、ヒドロキシスチレン等が挙げられ、好ましくはスチレン、α−メチルスチレンであり、特に好ましくはスチレンである。更に、(III−１）成分は、一部共役ジエン化合物を含んでいてもよい。
また、共役ジエン化合物としは、ブタジエン、イソプレン、ヘキサジエン、２，３−ジメチル−１，３−ブタジエン、１，３−ペンタジエン等があり、好ましくはブタジエン、イソプレンである。これらは単独であるいは２種以上を組み合わせて使用することができる。更に、（III)成分のうち(III−２）成分は、２種以上の共役ジエン化合物を使用し、それらがランダム状、ブロック状、テーパー状の形態で結合したブロックであってもよい。また、(III−２）成分は、芳香族ビニル化合物及び漸増するテーパーブロックを１〜１０個の範囲で含有していてもよく、(III−２）成分の共役ジエン化合物に由来するビニル結合含有量の異なる重合体ブロック等が、適宜共重合していてもよい。
【００５３】
本発明の（III)成分の好ましい構造は下記式（IIIa）〜（IIIc) で表わされるブロック重合体の水素化物である。
（Ａ−Ｂ）Y       （IIIa) 
（Ａ−Ｂ）Y −Ｘ  （IIIb) 
Ａ−（Ｂ−Ａ）Z   （IIIc) 
上記構造式（IIIa) 〜（IIIc) 中、Ａは芳香族ビニル化合物を主体とする重合体ブロックで、実質的に芳香族ビニル化合物からなる重合体ブロックであれば、一部共役ジエン化合物が含まれていてもよい。好ましくは芳香族ビニル化合物を９０質量％以上、更に好ましくは９９質量％以上含有する重合体ブロックである。Ｂは共役ジエン化合物の単独重合体または芳香族ビニル化合物等の他の単量体と共役ジエン化合物との共重合体であり、Ｘはカップリング剤の残基であり、Ｙは１〜５の整数、Ｚは１〜５の整数をそれぞれ表わす。Ｂが芳香族ビニル化合物等の他の単量体と共役ジエン化合物との共重合体である場合、Ｂ中の当該他の単量体の含有量は、共役ジエン化合物と当該他の単量体との合計に対して５０質量％以下であることが好ましい。
【００５４】
本発明の（III)成分における、芳香族ビニル化合物と共役ジエン化合物の使用割合は、芳香族ビニル化合物／共役ジエン化合物＝１０〜８０／２０〜９０質量％の範囲が好ましく、更に好ましくは２５〜７０／３０〜７５質量％、特に好ましくは２０〜６０／４０〜８０質量％の範囲である。
芳香族ビニル化合物と共役ジエン化合物からなるブロック共重合体は、アニオン重合の技術分野で公知のものであり、例えば特公昭４７―２８９１５号公報、特公昭４７−３２５２号公報、特公昭４８−２４２３号公報、更に特公昭４８−２００３８号公報等に開示されている。また、テーパーブロックを有する重合体ブロックの製造方法については、特開昭６０−８１２１７号公報等に開示されている。
【００５５】
本発明の（III)成分の共役ジエン化合物に由来するビニル結合量（１，２−及び３，４−結合）含有量は、好ましくは５〜８０％の範囲であり、本発明の（III)成分の数平均分子量は、好ましくは１０，０００〜１，０００，０００、更に好ましくは２０，０００から５００，０００、特に好ましくは２０，０００〜２００，０００である。これらのうち上記（IIIa) 〜（IIIc) で表わしたＢ部のビニル結合量の調整は，Ｎ，Ｎ，Ｎ′，Ｎ′−テトラメチルエチレンジアミン、トリメチルアミン、ジアゾシクロ（２，２，２）オクタミン等のアミン類、テトラヒドロフラン、ジエチレングリコールジメチルエーテル、ジエチレングリコールジブチルエーテル等のエーテル類、チオエーテル類、ホスフィン類、ホスホアミド類、アルキルベンゼンスルホン酸塩、カリウムやナトリウムのアルコキシ等を用いて行うことができる。
上記方法で重合体を得たのち、カップリング剤を使用して重合体分子鎖がカップリング剤残基を介して延長または分岐された重合体も本発明の（III)成分に好ましく含まれるが、ここで使用されるカップリング剤としてはアジピン酸ジエチル、ジビニルベンゼン、メチルジクロロシラン、四塩化珪素、ブチルトリクロロ珪素、テトラクロロ錫、ブチルトリクロロ錫、ジメチルクロロ珪素、テトラクロロゲルマニウム、１，２−ジブロモエタン、１，４−クロロメチルベンゼン、ビス（トリクロロシリル）エタン、エポキシ化アマニ油、トリレンジイソシアネート、１，２，４−ベンゼントリイソシアネート等が挙げられる。これらは、単独でまたは２種以上を組み合わせて用いることができる。
【００５６】
また、（III)成分としては、上記ブロック共重合体の共役ジエン部分の炭素―炭素二重結合を部分的にまたは完全に水素添加したものを用いることができる。得られた組成物の成形品表面外観から、５０％以上を水素添加した部分水素添加物及び／または完全水素添加物を用いることが好ましい。
【００５７】
上記方法で得た芳香族ビニル化合物から主としてなる重合体ブロック(III−１）と共役ジエン化合物から主としてなる重合体ブロック(III−２）とを含有するブロック共重合体（III)の水素添加反応は、公知の方法で行うことができるし、また、公知の方法で水素添加率を調整することにより、目的の重合体を得ることができる。具体的な方法としては、特公昭４２−８７０４号公報、特公昭４３−６６３６号公報、特公昭６３−４８４１号公報、特公昭６３−５４０１号公報、特開平２−１３３４０６号公報、特開平１−２９７４１３号公報に開示されている。
【００５８】
本発明の（ロ）成分であるビニル系重合体は、１種または２種以上のビニル系単量体（ｂ）を重合してなる（共）重合体であり、ここで使用されるビニル系単量体としては、（イ）成分の単量体（ａ）で記載した芳香族ビニル化合物及び該芳香族ビニル化合物と共重合可能な他のビニル系単量体が全て使用できる。
【００５９】
本発明の（ロ）成分で好ましいビニル系単量体の組み合わせは、芳香族ビニル化合物及び該芳香族ビニル化合物と共重合可能な他のビニル単量体との組み合わせである。ここで更に好ましい組み合わせは、芳香族ビニル化合物／シアン化ビニル化合物、芳香族ビニル化合物／（メタ) アクリル酸エステル、芳香族ビニル化合物／シアン化ビニル化合物／( メタ) アクリル酸エステル、芳香族ビニル化合物／マレイミド化合物であり、特に好ましくはスチレン／アクリロニトリル（６０〜９０／１０〜４０; 質量％）、スチレン／メタクリル酸メチル（１０〜９０／１０〜９０；質量％）、スチレン／フェニルマレイミド（５０〜９５／５〜５０；質量％）、α−メチルスチレン／アクリロニトリル／スチレン（５０〜８０／２０〜４０／０〜１０；質量％）、スチレン／アクリル酸ブチル／メタクリル酸メチル（０〜４０／５〜３０／３０〜９５；質量％）である。ここで芳香族ビニル化合物／マレイミド化合物からなる共重合体には、芳香族ビニル化合物／無水マレイン酸共重合体の酸無水物をアミン化合物( 例えばアニリン等) でイミド化したものも含まれる。その際、完全にイミド化されず酸無水物が一部残る場合があるが、このものも芳香族ビニル化合物／マレイミド化合物共重合体に含まれる。
【００６０】
また、上記した好ましい単量体の組み合わせに対して官能基含有不飽和化合物を組み合わせる場合、単量体全量１００質量％に対して、通常０〜３０質量％、好ましくは０〜２０質量％、更に好ましくは０〜１５質量％である。
【００６１】
上記本発明のビニル系重合体（ロ）は、公知の重合法である乳化重合、溶液重合、塊状重合、懸濁重合及びこれらを組み合わせた重合法で製造することができる。
本発明の（ロ）成分の極限粘度〔η〕（メチルエチルケトン中、３０℃で測定）は、通常０．１〜１．５ｄｌ／ｇ、好ましくは０．２〜１．０ｄｌ／ｇである。極限粘度〔η〕が上記範囲内にあれば、成形加工性と耐衝撃性のバランスに優れる。本極限粘度は、製造時に用いる連鎖移動剤の種類及び使用量、重合開始剤の種類および使用量、重合温度等を適宜選択することにより調整することができる。
【００６２】
本発明の熱可塑性樹脂組成物における上記（イ）成分と（ロ）成分の配合割合は、（イ）成分が５〜１００質量部に対して（ロ）成分が０〜９５質量部であり、熱可塑性樹脂組成物中の上記水素添加ゴム質重合体（II）量は、好ましくは５〜４０質量％、更に好ましくは７〜３５質量％、特に好ましくは１０〜３０質量％になるように配合される。水素添加ゴム質重合体（II）量が５質量％未満では軋み音低減性及び耐衝撃性が劣る傾向にあり、一方、４０質量％を超えると成形品表面外観性が劣る傾向にある。
【００６３】
本発明の熱可塑性樹脂組成物には、更に軋み音性を向上させる目的から、オレフィン系樹脂（ハ）、低分子量酸化ポリエチレン（ニ）、超高分子量ポリエチレン（ホ）およびポリテトラフルオロエチレン系樹脂（ヘ）から選ばれた少なくとも１種を本発明の熱可塑性樹脂組成物１００質量部に対して、０．１〜３０質量部の範囲で使用され、好ましくは０．２〜２５質量部である。その使用量が０．１質量部未満では軋み音低減性を向上させる効果が得られず、３０質量部を超えると耐衝撃性及び成形品表面外観性が劣る。
低分子量酸化ポリエチレン（ニ）を用いる場合、更に好ましくは０．３〜５質量部、特に好ましくは０．３〜３質量部である。超高分子量ポリエチレン（ホ）を用いる場合、更に好ましくは１〜２０質量部、特に好ましくは５〜２０質量部である。ポリオレフィン系樹脂（ハ）またはポリテトラフルオロエチレン系樹脂（ヘ）を用いる場合、更に好ましくは１〜２５質量部、特に好ましくは３〜２０質量部である。
【００６４】
ここで使用されるオレフィン形樹脂（ハ）としては、例えば炭素数２〜１０のオレフィン系樹脂の少なくとも１種からなるオレフィン系樹脂が挙げられる。このオレフィン系樹脂（ハ）は、単独であるいは２種以上組み合わせて使用することができる。
【００６５】
上記オレフィン系樹脂（ハ）の形成に用いるオレフィン類の例としては、エチレン、及びプロピレン、ブテン−１、ペンテン−１、ヘキセン−１、３−メチルブテン−１、４−メチルペンテン−１、３−メチルへキセン−１等のα−オレフィン、更にノルボルネン等の環状オレフィン等が挙げられる。これらは単独であるいは２種以上を組み合わせて使用することができる。また、これらのうち、エチレン、プロピレン、ブテン−１、３−メチルブテン−１、４−メチルペンテン−１およびノルボルネンが好ましい。
オレフィン系樹脂（ハ）の形成において必要に応じて用いることのできる他の単量体としては、４−メチル−１，４−ヘキサジエン、５−メチル−１，４−ヘキサジエン、７−メチル−１，６−オクタジエン、１，９−デカジエン等の非共役ジエン等が挙げられる。
【００６６】
オレフィン系樹脂（ハ）としては、ポリプロピレン、プロピレン・エチレン共重合体等のプロピレン単位を主として含む重合体、ポリエチレン、エチレン・ノルボルネン共重合体が好ましく、これらは単独であるいは２種以上を組み合わせて使用してもよい。尚、上記プロピレン・エチレン共重合体としては、ランダム共重合体、ブロック共重合体等があり何れも使用できる。
また、ポリエチレンとしては、高密度ポリエチレン、低密度ポリエチレン、直鎖状低密度ポリエチレン等の何れのものでも使用できる。
本発明で使用されるポリオレフィン系樹脂としては、重合触媒を脱触したもの、または、酸無水物基、カルボキシル基およびエポキシ基で変性したものを用いることもできる。
【００６７】
オレフィン系樹脂（ハ）の結晶性の有無は問わないが、室温下、Ｘ線回折による結晶化度が１０％以上であるものを少なくとも1 種用いることが好ましい。
また、オレフィン系樹脂（ハ）のＪＩＳＫ７２１２に準拠して測定した融点が４０℃以上であるものを少なくとも1 種用いることが好ましい。
本発明の（ハ）成分としてポリプロピレン系樹脂を使用する場合、ＪＩＳＫ７２１０：１９９９（２３０℃、荷重２．１６ｋｇ）に準拠して測定したメルトフローレートは、好ましくは０．０１〜５００ｇ／１０分、より好ましくは０．０５〜１００ｇ／１０分であり、ポリエチレン系樹脂を使用する場合は、ＪＩＳＫ６９２２−２（１９０℃、荷重２．１６ｋｇ）に準拠して測定したメルトフローレートは、好ましくは０．０１〜５００ｇ／１０分、より好ましくは０．０５〜１００ｇ／１０分であり、特に好ましくは０．１〜６０ｇ／１０分である。
更に、本発明の目的である軋み音低減効果をより有効に達成するためには、オレフィン系樹脂の中でポリエチレン系樹脂を使用するか、ポリエチレン系樹脂を含むものである。
【００６８】
本発明の熱可塑性樹脂組成物に上記オレフィン系樹脂（ハ）を配合する場合、本熱可塑性樹脂とオレフィン系樹脂との相溶性を向上させる目的から、スチレンを主体とする重合体ブロックとブタジエンを主体とする重合体ブロックからなるブロック共重合体またはその水素化物（チ）を配合することが好ましい。これらのブロック共重合体の構造としては、（水素添加）スチレン−ブタジエン−スチレンのトリブロック共重合体が特に好ましい。
当該（水素添加）ブロック共重合体（チ）は、本発明の熱可塑性樹脂組成物１００質量部に対して、好ましくは５〜１００質量部、更に好ましくは５〜５０質量部の範囲で使用できる。
【００６９】
低分子量酸化ポリエチレン（ニ）としては、カルボン酸基及び／または酸無水物基で変性された数平均分子量（ＧＰＣ法で測定）が８００〜１０，０００、好ましくは８００〜６，０００、更に好ましくは１，０００〜５，０００、特に好ましくは１，２００〜４，０００のものである。また、酸成分の付加量を表わす酸価は、通常１〜４０（ｍｇＫＯＨ／ｇ）、好ましくは１０〜４０（ｍｇＫＯＨ／ｇ）、更に好ましくは１０〜３５（ｍｇＫＯＨ／ｇ）、特に好ましくは１０〜３０（ｍｇＫＯＨ／ｇ）である。分子量が８００未満では軋み音の改良効果が少なくなり、一方、１０，０００を超えると耐衝撃性が劣る場合がある。また、酸価が１未満では軋み音の改良効果が少なく、４０を超えると成形時にシルバーストリーク等の外観不良を起すことがあり好ましくない。
【００７０】
超高分子量ポリエチレン（ホ）としては、ＡＳＴＭＤ４０２０に準拠して溶融粘度法で測定した平均分子量が４０万〜６５０万のポリエチレンであり、好ましい平均分子量は４０万〜３５０万、更に好ましくは４０万〜２５０万である。本発明の（イ）成分及び( ロ) 成分に配合し溶融混練した場合でも本発明の超高分子量ポリエチレンは未溶融状態で存在することから、形態として粉体のものを用いることが好ましく、コールターカウンター法で測定した平均粒子径は、５０μｍ以下のものを用いることが好ましく、更に好ましくは５〜４０μｍの範囲のものである。
【００７１】
ポリテトラフルオロエチレン系樹脂（ヘ）としては、通常乾性の潤滑剤として使用されるものである。好ましくは、微粉末状であり、微粉末の粒子径は，パークロルエチレン中に分散させた分散液を光透過法により測定する方法で平均０．１〜１００μｍのものである。また、ポリテトラフルオロエチレン微粉末の融点は、ＤＳＣ測定法で３２０℃以上のものが好ましい。ポリテトラフルオロエチレン微粉末は再凝集しやすいので再凝集し難くするために焼成処理等の処理を施したものもあり、これらも好ましく使用できる。
上記（ヘ）成分は、本発明の熱可塑性樹脂組成物１００質量部に対して、好ましくは０．１〜３０質量部、更に好ましくは０．３〜５質量部、特に好ましくは０．３〜３質量部の範囲で使用され、０．１部未満では軋み音が低減されず、３０質量部を超えると耐衝撃性及び成形品表面外観性が劣る。
【００７２】
シリコーンオイル（ト）は、ポリオルガノシロキサン構造を持つものであれば周知のものを用いることができる。これらには、ジメチルシリコーンオイル、メチルフェニルシリコーンオイル、メチルハイドロジェンシリコーンオイル等の未変性シリコーンオイルであってもよいし、ポリオルガノシロキサン構造中の側鎖の一部及び／またはポリオルガノシロキサン構造の片末端部分、または、ポリオルガノシロキサン構造の両末端部分に各種有機基が導入された変性シリコーンオイルであってもよい。上記変性シリコーンオイルとしては、アルキル変性シリコーンオイル、ポリエーテル変性シリコーンオイル、フッ素変性シリコーンオイル、高級アルコキシ変性シリコーンオイル、高級脂肪酸変性シリコーンオイル、メチルスチリル変性シリコーンオイル、メチル塩素化フェニルシリコーンオイル、メチルハイドロジェンシリコーンオイル、アミノ変性シリコーンオイル、エポキシ変性シリコーンオイル、カルボキシル変性シリコーンオイル、アクリル酸変性シリコーンオイル、メタクリル酸変性シリコーンオイル、メルカプト変性シリコーンオイル、フェノール変性シリコーンオイル、カルビノール変性シリコーンオイル等を使用することができる。
尚、これらのシリコーンオイルは、単独であるいは２種以上を組み合わせて使用することができる。
【００７３】
本発明で使用するシリコーンオイル（ト）の２３℃における動粘度は、６０〜５００．０００ｃＳｔが好ましく、更に好ましくは５００〜３５０，０００ｃＳｔ、特に好ましくは１，０００〜２００，０００ｃＳｔであり、この範囲外では軋み音性が劣り好ましくない。また、シリコーンオイルの動粘度の測定は，ＡＳＴＭＤ４４５−４６Ｔ（ＪＩＳ８８０３でも可）によるウベローデ粘度計により測定されたものである。
【００７４】
上記シリコーンオイル（ト）成分は、本発明の熱可塑性樹脂組成物１００質量部に対して、好ましくは０．１〜８質量部であり、更に好ましくは０．５〜５質量部、特に好ましくは２．５〜３．５質量部である。上記（ト）成分の配合量が０．１質量部未満では、軋み音の低減効果が低下する傾向にあり、８質量部を超えると成形品表面外観性及び耐衝撃性が劣る傾向にある、また、本発明の熱可塑性樹脂組成物を製造する際の溶融混練が困難になる場合がある。
【００７５】
本発明の熱可塑性樹脂組成物には、軋み音低減性及び成形品表面外観性を維持したまま、耐衝撃性を向上させることを目的として、ブタジエン系ゴム質重合体ラテックス５〜７０質量％（固形分）の存在下に、芳香族ビニル化合物、または、該芳香族ビニル化合物及び芳香族ビニル化合物と共重合可能な他のビニル単量体からなる単量体成分をグラフト重合させたポリブタジエンゴム系スチレン系樹脂（リ）を配合することができる。
上記（リ）成分は、（イ）成分の水素添加ゴム質重合体（II）／（リ）成分のブタジエン系ゴム質重合体の比率が好ましくは４０〜９０／６０〜１０質量％、更に好ましくは５０〜８８／５０〜１２質量％の範囲になるように（イ）成分と（リ）成分の配合量を決定する。
【００７６】
本発明の熱可塑性樹脂組成物には、必要に応じて、充填剤、造核剤、滑剤、熱安定剤、酸化防止剤、紫外線吸収剤、難燃剤、老化防止剤、可塑剤、抗菌剤、防かび剤、着色剤（顔料、染料等）、帯電防止剤等の各種添加剤を、本発明の目的を損なわない範囲で含有することができる。
【００７７】
また、本発明の熱可塑性樹脂組成物には、公知の無機または有機充填材を配合することができる。ここで使用される充填材としは、ガラス繊維、ガラスフレーク、ガラス繊維のミルドファイバー、ガラス粉、ガラスビース、中空ガラスビーズ、炭素繊維、炭素繊維のミルドファイバー、銀、銅、黄銅、鉄等の粉体あるいは繊維状物質、カーボンブラック、錫コート酸化チタン、錫コートシリカ、ニッケルコート炭素繊維、多ルク、炭酸カルシウム、炭酸カルシウムウイスカー、ワラストナイト、マイカ、カオリン、モンモリロナイト、ヘキトライト、酸化亜鉛ウイスカー、チタン酸カリウムウイスカー、ホウ酸アルミニウムウイスカー、板状アルミ、板状シリカ及び有機処理されたスメクタイト、アラミド繊維、フェニール樹脂、ポリエステル繊維等があり、これらは単独であるいは２種以上を組み合わせて用いることができる。
【００７８】
更に、上記充填材の分散性を向上させる目的から、公知のカップリング剤、表面処理、集束剤等で処理したものを用いることができ、公知のカップリング剤、表面処理剤、集束剤等で処理してものを用いることができ、公知のカップリング剤としては、シラン系カップリング剤、チタネート系カップリング剤、アルミニウム系カップリング剤等がある。
上記無機または有機充填材は、本発明の熱可塑性樹脂組成物１００質量部に対して、１〜２００質量部の範囲で通常使用される。
【００７９】
更に、本発明の熱可塑性樹脂組成物には、要求される性能に応じて、他の重合体、例えば他のポリオレフィン樹脂、熱可塑性芳香族ポリエステル樹脂、熱可塑性脂肪族ポリエステル、熱可塑性ポリウレタン、ポリカーボネート、ポリフェニレンスルフィド、ポリアミド、ポリアミドエラストマー、ポリエステルエラストマー、ポリオレフィン系エラストマー、ポリウレタンエラストマー等を適宜配合することができる。
【００８０】
本発明の熱可塑性樹脂組成物は、各成分を所定の配合比で、タンブラーミキサーやヘンシェルミキサーなどで混合した後、一軸押出機、二軸押出機、バンバリーミキサー、ニーダー、ロール、フィーダールーダー等の混合機を用いて、適当な条件下で溶融混練して製造することができる。好ましい混練方法は、押出機を用いる方法である。さらに、それぞれの成分を混練するに際しては、それぞれの成分を一括して混練しても、多段、分割配合して混練してもよい。尚、バンバリーミキサー、ニーダー等で混練した後、押出機によりペレット化することもできる。また、充填材のうち繊維状のものは、混練中での切断を防止するためにサイドフィーダー等の添加方法を用いて押出機の途中から供給する方が好ましい。溶融混練温度は、通常１８０〜３００℃の範囲である。
【００８１】
本発明の接触用部品は、上記の熱可塑性樹脂組成物を成形して得られる。該熱可塑性樹脂組成物からなる本発明の接触用部品を製造する方法には何等制限はなく、射出成形、射出圧縮成形、ガスアシスト成形、プレス成形、カレンダー成形、Ｔダイ押出成形、異形押出成形、フィルム成形等の公知の方法により製造することができる。
【００８２】
本発明の接触用部品が接触する他の部材に特に制限はなく、例えば、本発明のゴム強化スチレン系樹脂を含む熱可塑性樹脂、熱硬化性樹脂、ゴム、有機質材料、無機質材料、金属材料等が挙げられる。
ここで熱可塑性樹脂としては、例えば、ポリ塩化ビニル、ポリエチレン、ポリプロピレン、ＡＢＳ樹脂、ＡＥＳ樹脂、ＡＳＡ樹脂、ポリスチレン、耐衝撃性ポリスチレン、エチレン−酢酸ビニル共重合体、ポリアミド（ＰＡ）、ポリブチレンテレフタレート（ＰＢＴ）、ポリエチレンテレフタレート、ポリカーボネート（ＰＣ）、ポリ乳酸等の脂肪族ポリエステル、ＰＣ及びまたはＰＢＴ／ＡＢＳ樹脂、ＰＣ及びまたはＰＢＴ／ＡＥＳ樹脂、ＰＡ／ＡＢＳ樹脂、ＰＡ／ＡＥＳ樹脂等が挙げられる。これらは、単独でまたは２種以上を組み合わせて用いることができる。
【００８３】
熱硬化性樹脂としては、例えば、フェノール樹脂、エポキシ樹脂、尿素樹脂、メラミン樹脂、不飽和ポリエステル樹脂、熱硬化性ポリウレタン等が挙げられる。これらは単独でまたは２種以上を組み合わせて用いることができる。
【００８４】
ゴムとしては、クロロプレンゴム、ポリブタジエンゴム、エチレン・プロピレンゴム、スチレン・ブタジエン系ブロック共重合体、水素添加スチレン・ブタジエン系ブロック共重合体、スチレン・ イソプレン系ブロック共重合体、水素添加スチレン・ イソプレン系ブロック共重合体等の各種合成ゴム、天然ゴム等が挙げられる。これらは単独でまたは２種以上を組み合わせて用いることができる。
【００８５】
有機質材料としては、例えば、インシュレーションボード、ＭＤＦ( 中質繊維板) 、ハードボード、ポーティクルボード、ランバーコア、ＬＶＬ（単板積層板）、ＯＳＢ（配向性ボード）、ＰＳＬ（パララム）、ＷＢ（ウエハーボード）、硬質繊維板、軟質繊維板、ランバーコア合板、特殊コア−合板、ベニアコア−ベニア板、タップ樹脂を含浸させた紙の積層シート・ 板、( 古) 紙等を砕いた細かい小片・線状体に接着剤を混合して加熱圧縮したボード、各種の木材等が挙げられる。
【００８６】
無機質材料としては、例えば、珪酸カルシウムボード、フレキシブルボード、ホモセメントボード、石膏ボード、シージング石膏ボード、石膏ラスボード、化粧石膏ボード、複合石膏ボード、各種セラミック、ガラス等が挙げられる。
更に、金属材料としては、鉄、アルミニウム、銅、各種の合金等が挙げられる。
上記した本発明の接触用部品が接触する他の部材において、本発明の目的である軋み音低減の効果が特に大きいものは、上記熱可塑性樹脂、上記熱硬化性樹脂、上記ゴムが好ましく、更に好ましくは、ＡＢＳ樹脂、ＡＥＳ樹脂、ＡＳＡ樹脂、及びＰＣとの
組成物である。
【００８７】
本発明の接触用部品は、他の部材と接触、接合、嵌合する箇所を有する自動車内装用部品、事務用機器、住宅内装用部品等に好適に用いることができる。
本発明の自動車内装用部品は、他の部材と接触し、擦れ合うことにより発生する軋み音を大幅に低減させることが可能ある。さらには、延性破壊することにより、衝突時の安全性に優れる。このような自動車内装部品としてはドアトリム、ドアライニング、ピラーガーニッシュ、コンソール、ドアポケット、ベンチレータ、ダクト、エアコン、メーターバイザー、インパネアッパーガーニッシュ、インパネロアガーニッシュ、A/T インジケーター、オンオフスイッチ類（スライド部、スライドプレート）、グリルフロントデフロスター、グリルサイドデフロスター、リッドクラスター、カバーインストロアー、マスク類（マスクスイッチ、マスクラジオなど）、グローブボックス、ポケット類（ポケットデッキ、ポケットカードなど）、ステアリングホイールホーンパッド、スイッチ部品、カーナビゲーション用外装部品等を挙げることができる。その中でも、自動車用ベンチレーター、自動車用エアコンの板状羽根、バルブシャッター、ルーバー、スイッチ部品、カーナビゲーション用外装部品等として特に好適に用いることができる。
【００８８】
本発明の事務機器用部品は、他の部材と接触し、擦れ合うことにより発生する軋み音を大幅に低減させることが可能である。さらには、延性破壊することにより、衝突等の安全性に優れる。このような事務用機器用の接触用部品としては、デスクロック部品、デスク引き出し等に好適に用いることができる。
【００８９】
本発明の住宅内装用部品は、他の部材と接触し、擦れ合うことにより発生する軋み音を大幅に低減させることが可能である。さらには、延性破壊することにより、衝突等の安全性に優れる。このような住宅内装用部品としては、シェルフ扉、チェアダンパー、テーブル折りたたみ脚可動部品、扉開閉ダンパー、引き戸レール、カーテンレール等として特に好適に用いることができる。
【実施例】
【００９０】
以下に実施例を挙げ、本発明を更に詳細に説明するが、本発明の主旨を超えない限り、本発明はかかる実施例に限定されるものではない、尚、実施例中において部および％は、特に断らない限り質量基準である。
【００９１】
（１）評価方法：
実施例、比較例中の各種測定は、下記の方法に拠った。
【００９２】
（１）ブロック共重合体（Ｉ）及び水素添加ゴム質重合体（II）の分析
（１−１）結合芳香族ビニル化合物含量
６７９ｃｍ-1のフェニル基の吸収をもとに、赤外分析法で測定した。
（１−２）ブタジエン（共）重合体のビニル結合含量
赤外分析法を用い、ハンプトン法により算出した。
（１−３）水素添加率
四塩化エチレン溶液を用い、１００ＭＨｚ、 1Ｈ−ＮＭＲスペクトルから算出した。
（１−４）数平均分子量
トリクロルベンゼン溶媒を用い、１３５℃におけるゲルパーミエーションクロマトグラフィー（ＧＰＣ）を用いてポリスチレン換算で求めた。
（２）成形品の評価
（２−１）軋み音評価ー１：
株式会社日本製鋼所製の射出成形機「 Ｊ−１００Ｅ」 （型式名）を用い、表３に記載の熱可塑性樹脂組成物およびテクノポリマー株式会社製のＰＣ／ＡＢＳ樹脂「 ＣＫ４３」 （商品名）からなる、ＩＳＯダンベル試験片を２３０℃で射出成形した。次に、表１に記載の熱可塑性樹脂組成物からなるＩＳＯ試験片を５枚と、「 ＣＫ４３」 からなるＩＳＯダンベル試験片５枚を交互に重ね合わせ、この両端を手でひねって軋み音の発生状況を評価した。評価は５回行い、下記評価基準に基づいて判定を行った。
◎：５回の評価全てにおいて、軋み音の発生はなかった。
〇：５回の評価全てにおいて、軋み音の発生は僅かであった。
△：５回の評価において、軋み音の発生が顕著な場合が含まれていた。
×：５回の評価全てにおいて、軋み音の発生が顕著であった。
（２−２）軋み音評価ー２：
上記で得た試験片を８０℃のギアオーブンに４００時間放置した。その試験片を用い、上記（２−１）の軋み音評価ー１と同じ方法で軋み音の発生状況を評価した。
【００９３】
（２−３）耐衝撃性（落錘衝撃強さ）：
日精樹脂工業株式会社製の電動射出成形機「 エルジェクトＮＥＸ３０」 （型式）を用い、表１に記載の熱可塑性樹脂組成物からなる、８０ｍｍ×５５ｍｍ×２．４ｍｍの平板型の試験片を２３０℃で射出成形した。
次に、株式会社島津製作所の島津ハイドロショット・高速パンクチャー衝撃試験機「 ＨＩＴＳ−Ｐ１０」 （型式名）を用い、下記条件で上記試験片を打ち抜いて破壊エネルギー（Ｊ）を測定した。
測定温度                            ：２３℃
打ち抜き速度                        ：５．６ｍｍ／ｓ
打ち抜き試験用治具のストライカ先端ｒ：１２．７ｍｍ
【００９４】
（２−４）成形品表面外観性：
上記落錘衝撃強さ測定用試験片の表面状態を目視観察し、下記判断基準で評価した。
〇：フローマーク等の外観不良がなく良好である。
×：フローマーク等の外観不良が顕著であり外観性が劣る。
【００９５】
（３）（イ）成分
（３−１）製造例１：ブロック共重合体（Ｉ）（Ｉ−１）
５０リットルオートクレーブに脱気・脱水したシクロへキサン２５０００部、１，３−ブタジエン８００部を仕込んだのち、ｎ−ブチルリチウム１．０部を加えて、重合温度５０℃で等温重合を行った。転化率がほぼ１００％となったのち、テトラヒドロフラン３０．０部、１，３−ブタジエン２４００部、スチレン２００部を添加し、５０℃から８０℃の昇温重合を行った。重合転化率がほぼ１００％となった後、スチレン６００部を加え、１５分間重合を行った。重合転化率はほぼ１００％であった。得られたＡ−Ｂ−Ｃトリブロック共重合体（Ｉ−１）の分子特性を表１に示した。
【００９６】
（３−２）製造例２；水素添加ゴム質重合体（II）（II−１）（Ｉ−１の水素添加）
別の容器でチタノセンジクロライド１５．０部をシクロヘキサン２４０部に分散させ、室温でトリエチルアルミニウム２０部と反応させた。得られた暗青色の均一な溶液を製造例１で得たポリマー溶液に加え、５０℃で、５０ｋｇ／ｃｍ2 の水素圧力下、２時間水素化反応を行った。その後、メタノール・塩酸を用いて脱触及び重合体の沈殿を行った後、２，６−ジ−ｔｅｒｔ−ブチルカテコールを加えて減圧乾燥を行いＡ−Ｂ−Ｃトリブロック共重合体（Ｉ−１）を水素化反応を行い、水素添加ゴム質重合体（II−１）を得た。分子特性を表１に示した。
【００９７】
（３−３）製造例３；ブロック共重合体（Ｉ−２〜７）、水素添加ゴム質重合体（II―２〜７）
上記製造例１においてモノマー組成、重合条件等を変更して表１に示したブロック共重合体（Ｉ−２〜７）を得た。その後、これらのブロック共重合体（Ｉ−２〜７）を水素添加条件を変えて水素化反応を行い、水素添加ゴム質重合体（II−２〜７）を得た。。分子特性を表１に示した。
【００９８】
【表１】
0005647480.tif 000002
【００９９】
（３−４）製造例４；ゴム強化スチレン系樹脂（イ）（イ−１）
リボン型攪拌翼を備えた内容積１０リットルのステンレス製オートクレーブに予め均一溶液にした水素添加ゴム質重合体（II−１）を３０部、スチレン５１部、アクリロニトリル１９部、トルエン１２０部およびｔｅｒｔ−ドデシルメルカプタン０．１部を仕込み、攪拌しながら昇温し５０℃にて、ベンゾイルパーオキサイド０．５部、ジクミルパーオキサイド０．１部を添加し、更に昇温し、８０℃に達した後は８０℃一定に制御しながら攪拌回転数を２００ｒｐｍにて重合反応を行わせた。反応終了後２，２−メチレンビス−４−メチル−６−ｔｅｒｔ−ブチルフェノール０．２部を添加したのち、反応混合物をオートクレーブより抜き出し、水蒸気蒸留により未反応物と溶媒を留去し細かく粉砕した後、４０ｍｍベント付き押出機（２２０℃、７００ｍｍＨｇ真空）にて実質的に揮発分を留去するとともにゴム強化スチレン系樹脂（イ−１）をペレット化した。本ゴム強化スチレン系樹脂（イ−１）のグラフト率は５３％、アセトン可溶分の極限粘度〔η〕は０．４５ｄｌ／ｇであった。
【０１００】
（３−５）製造例５；ゴム強化スチレン系樹脂（イ）（イ−２）
製造例４で用いた単量体（スチレン、アクリロニトリル）をメチルメタクリレート３５部、スチレン３５部に代えた以外は、製造例４と同じ方法でゴム強化スチレン系樹脂（イ−２）を得た。本ゴム強化スチレン系樹脂（イ−２）のグラフト率は４８％、アセトン可溶分の極限粘度〔η〕は０．３２ｄｌ／ｇであった。
【０１０１】
（３−６）製造例６；ゴム強化スチレン系樹脂（イ）（イ−３〜イ−８）
製造例４で用いた水素添加ゴム質重合体（II−１）の代わりに、同（II−２）、（II−３）、（II−４）、（II−５）、（II−６）、（II−７）を用いてそれぞれ順にゴム強化スチレン系樹脂（イ−３）、（イ−４）、（イ−５）、（イ−６）、（イ−７）、（イ−８）を得た。それぞれの重合体のグラフト率とアセトン可溶分の極限粘度〔η〕は下記の通りであった。
ゴム強化スチレン系樹脂（イ）  グラフト率（％）  アセトン可溶分の極限粘度〔η〕
（dl/g）
（イ−３）                        ５０                  ０．４６
（イ−４）                        ５０                  ０．４６
（イ−５）                        ５４                  ０．４８
（イ−６）                        ５０                  ０．４６
（イ−７）                        ５３                  ０．４５
（イ−８）                        ６２                  ０．４７
ゴム強化スチレン系樹脂（イー１）〜（イー８）の構成を表２に示す。
【０１０２】
【表２】
0005647480.tif 000003
【０１０３】
（ロ）成分
（３−１）製造例７；ビニル系重合体（ロー１）（スチレン／アクリロニトリル共重合体）
内容積３０リットルのリボン翼を備えたステンレス製オートクレーブを２基連結し、窒素置換した後、１基目の反応容器にスチレン７５部、アクリルニトリル２５部、トルエン２０部を連続的に添加した。分子量調節剤としてｔｅｒｔ−ドデシルメルカプタン０．１２部およびトルエン５部の溶液、および重合開始剤として、１，１´―アゾビス( シクロへキサン−１−カーボニトリル）０．１部、およびトルエン５部の溶液を溶液を連続的に供給した。１基目の重合温度は１１０℃にコントロールし、平均滞留時間２．０時間、重合転化率５７％であった。得られた重合体溶液は、１基目の反応容器の外部に設けられたポンプによりスチレン、アクリロニトリル、トルエン、分子量調節剤及び重合開始剤の供給量と同量を連続的に取り出し２基目の反応容器に供給した。２基目の反応容器の重合温度は、１３０℃で行い、重合転化率は７５％であった。２基目の反応容器で得られた共重合体溶液は、２軸３段ベント付き押出機を用いて、直接未反応単量体と溶剤を脱揮し、極限粘度〔η〕０．４８ｄｌ／ｇのビニル系重合体（ロ−１）を得た。
【０１０４】
（３−２）製造例８；ビニル系重合体（ロ−２）（メタクリル酸メチル／スチレン共重合体）
製造例７で用いたスチレン、アクリロニトリルの代わりにスチレン５０部、メタクリル酸メチル５０部を用いた以外は、製造例７の条件で重合反応を行い極限粘度〔η〕０．４６ｄｌ／ｇのビニル系重合体（ロ−２）を得た。
【０１０５】
（４）（ハ）成分；オレフィン系樹脂
日本ポリエチレン社製の下記のものを用いた。
（ハ−１）；ノバテックＨＤＨＪ５６０（商品名）
高密度ポリエチレン、メルトフローレート７ｇ／１０分
【０１０６】
（５）（ニ）成分；低分子量酸化ポリエチレン
三洋化成工業社製の下記のものを用いた。
（ニ−１）；サンワックスＥＰ−２５０Ｐ（商品名）
酸価２０ｍｇＫＯＨ／ｇ、平均分子量２０００
【０１０７】
（６）（ホ）成分；超高分子量ポリエチレン
三井化学社製の下記のものを用いた。
（ホ−１）；ミペロンＸＭ−２２１Ｕ（商品名）
平均分子量２００万、平均粒径２５μｍ
【０１０８】
（７）（ヘ）成分；ポリテトラフルオロエチレン系樹脂
ダイキン工業社製下記のものを用いた。
（ヘ−１）；ルブロンＬ−５（商品名）
平均粒子径約７μｍ
【０１０９】
（８）（ト) 成分；シリコーンオイル
信越シリコーン社製の下記のものを用いた。
（ト−１）；ＫＦ−９６Ｈ−1 万ｃＳｔ（商品名）
ジメチルシリコーンオイル、２５℃における動粘度１０，０００ｃＳｔ
【０１１０】
（９）（チ）成分；水素添加ブロック共重合体
旭化成ケミカルズ社製の下記のものを用いた。
（チ−１）；タフテックＨ１０４１（商品名）
スチレン／ブタジエン比３０／７０のスチレン−ブタジエン−スチレンブロック共重合体の水素添加物、メルトフローレート５．０ｇ／１０分〔ＪＩＳＫ７２１０（２３０℃、荷重２．１６ｋｇｆ）に準拠〕
【０１１１】
（１０）（リ）成分
（１０−１）製造例９；ポリブタジエンゴム系スチレン系樹脂（リ−１）（共役ジエン系ゴム／スチレン／アクリロニトリル共重合体）
攪拌翼を備えた内容積７リットルのガラス製フラスコに窒素気流中で、イオン交換水９５部、ロジン酸カリウム０．５部、ｔｅｒｔ−ドデシルメルカプタン０．１部、ポリブタジエンラテックス（平均粒子径２００ｎｍ、ゲル含率８５％）３０部（固形分）、ブタジエン・スチレンランダム重合体ラテックス（平均粒子径６００ｎｍ、スチレン含量２５％）１０部（固形分）、スチレン１４．６部、アクリロニトリル５．４部を加え、攪拌しながら昇温した。内温が４５℃に達した時点で、ピロリン酸ナトリウム０．２部、硫酸第一鉄７水和物０．０１部及びブドウ糖０．２部をイオン交換水２０部に溶解した溶液を加えた。その後、クメンハイドロパーオキサイド０．０７部を加えて重合を開始した。１時間重合させた後、更にイオン交換水５０部、ロジン酸カリウム０．７部、スチレン２９．２部、アクリロニトリル１０．８部、ｔｅｒｔ−ドデシルメルカプタン０．０５部及びクメンハイドロパーオキサイド０．０１部を３時間かけて連続的に添加し、更に１時間重合を継続させた後の重合体転化率は９８％であった。その後、２，２´−メチレン−ビス（４−メチル−６−ｔｅｒｔ−ブチルフェノール）０．２部を添加して重合を完結させた。重合体チ−１のラテックスを硫酸水溶液で凝固、水洗した後、乾燥してポリブタジエンゴム系スチレン系樹脂（リ−１）を得た。
このポリブタジエンゴム系スチレン系樹脂（リ−１）のグラフト率は６８％、アセトン可溶分に極限粘度〔η〕は０．４５ｄｌ／ｇであった。
【０１１２】
実施例１〜１７、比較例１〜６
表３記載の配合割合で各構成成分をヘンシェルミキサーにより混合した後、ベント付き二軸押出機（日本製鋼所社製、ＴＥＸ４４、バレル設定温度２３０℃）を用いて溶融混練し熱可塑性樹脂組成物を得、これをペレット化した。得られたぺレットを十分に乾燥したのち、このペレットを用いて前記方法で試験片を成形し、そして得られた試験片を用いて、前記方法で評価した。評価結果を表３に示した。
【０１１３】
【表３】
0005647480.tif 000004
【０１１４】
表３から明らかなように、実施例１〜１７で代表される本発明の熱可塑性樹脂組成物は、本発明の目的とする軋み音が低減され、更に、耐衝撃性と成形品表面外観性をバランスよく備えた成形品を提供する。
これに対して、比較例１は、本発明の（イ）成分において、ゴム種を本発明の特定の水素添加ゴム質重合体（II）の代わりにブタジエン系ゴム質重合体（リ）を使用した例であり、軋み音低減性が劣る。
比較例２は、（イ）成分において、本発明の重合体ブロックＡが存在しない水素添加ゴム質重合体（II−３）を用いた例であり表面外観性が劣る。
比較例３は、（イ）成分において、重合体ブロックＢのポリブタジエン成分中の１，２ビニル量が多く本発明の範囲外である水素添加ゴム質重合体（II−４）を用いた例であり軋み音低減性が劣る。
比較例４は、（イ）成分において、重合体ブロックＢのポリブタジエン成分中の１，２ビニル量が少なく本発明の範囲外である水素添加ゴム質重合体（II−５）を用い例であり耐衝撃性が劣る。
比較例５は、（イ）成分において、重合体ブロックＣのポリブタジエン中の１，２ビニル量が多く本発明の範囲外である水素添加ゴム質重合体（II−６）を用いた例であり軋み音低減性が劣る。
比較例６は、水素添加ブロック共重合体の水素添加率が低く本発明の範囲外である水素添加ゴム質重合体（II−７）を用いた例であり軋み音低減性が劣る。
【０１１５】
実施例１８
図１に示すように、接触用部品Ａとして、実施例１の熱可塑性樹脂組成物からなり、底部１と立ち上り部２とからなるＴ字状部品と、他の接触用部品Ｂとして、テクノポリマー製のＰＣ／ＡＢＳ「ＣＫ４３」（商品名）からなり、底部３と、上記立ち上り部２を密に挟み付ける２個の立ち上り部４、４とからなる挟着部品とを作製し、両者を８０℃のギアオーブンに２００時間放置した後、Ｔ字状部品の立ち上り部２を挟着部品の２個の立ち上り部４、４の間に挟み付けるように組み付け、矢示したように摺動させて軋み音の発生の有無を調べた。その結果、軋み音の発生は認められなかった。
【０１１６】
比較例７、８
接触用部品Ａとして、Ｔ字状部品の熱可塑性樹脂組成物を比較例１、５の熱可塑性樹脂組成物にそれぞれ変更した他は、実施例１８と同様にして軋み音の発生の有無を調べた。その結果、いずれの場合も軋み音の発生が認められた。
【０１１７】
以上から明らかなように、本発明の熱可塑性樹脂組成物製接触用部品は、他の部材と接触、接合、嵌合する箇所を有する自動車内装用部品、事務用機器、住宅内装用部品等に好適であることがわかる。
【産業上の利用可能性】
【０１１８】
本発明によれぱ、部材が擦れ合うときに発生する軋み音が著しく低減され、かつ高温下に長時間置かれた場合においても軋み音低減効果が低下せずに維持され、さらには耐衝撃性に優れた熱可塑性樹脂組成物からなる接触用部品を提供することができ、他の部材と接触、接合、嵌合する箇所を有する自動車内装部品、事務用機器、住宅内装用部品等に好適に用いることができる。自動車内装部品としては、特に自動車用ベンチレーター等に好適である。
【符号の説明】
【０１１９】
１  底部
２  立ち上り部
３  底部
４  立ち上り部
【図１】
0005647480.tif 000005